(57)【特許請求の範囲】
【請求項１】
シリコン層よりなるとともに、前記シリコン層の第１の表面に所定のパターンにパターニングされたシリコン酸化膜が形成されてなる被処理基板における前記シリコン層を、前記シリコン酸化膜をマスクとして、六フッ化硫黄ガスと酸素ガスとを含む第１の処理ガスのプラズマによりエッチングして穴部を形成するプラズマエッチング方法において、
前記被処理基板の前記第１の表面の反対側の第２の表面にトランジスタを形成し、前記トランジスタが形成された前記被処理基板の上に層間絶縁膜を形成する工程と、
前記被処理基板の前記第２の表面を、前記被処理基板を補強する支持基板と貼り合せる工程と、
前記支持基板と貼り合わされた前記被処理基板の前記第１の表面を研削し、前記支持基板と前記被処理基板とが貼り合わせた基板の厚さが５０〜２００μｍになるように薄化する工程と、
前記研削された前記第１の表面に前記シリコン酸化膜を形成する工程と、
一酸化炭素ガスを含み、フッ素原子を含まない第２の処理ガスのプラズマにより、前記シリコン酸化膜の表面に保護膜を堆積させる第１の堆積ステップと、
表面に前記保護膜が堆積された前記シリコン酸化膜をマスクとして、前記第１の処理ガスのプラズマにより前記シリコン層をエッチングする第１のエッチングステップと、
前記第１のエッチングステップの後、形成された前記穴部の底に、前記保護膜を堆積させることなく、形成された前記穴部の側壁に、前記第２の処理ガスのプラズマにより前記保護膜を堆積させる第２の堆積ステップと、
表面に前記保護膜が堆積された前記シリコン酸化膜をマスクとして、前記第１の処理ガスのプラズマにより前記シリコン層を更にエッチングする第２のエッチングステップと
を有し、
前記第１のエッチングステップは、前記被処理基板を支持する支持部に、第１の周波数を有する第１の高周波電力を供給するとともに、供給する前記第１の高周波電力の電力を段階的に増加させながら、前記シリコン層をエッチングするものであり、
前記第２のエッチングステップは、前記被処理基板を支持する支持部に、第１の周波数を有する第１の高周波電力を供給するステップであり、
前記穴部が前記層間絶縁膜に到達するように、前記第２の堆積ステップと前記第２のエッチングステップとを少なくとも２回ずつ交互に繰り返し、前記第２のエッチングステップを前記第２の堆積ステップと交互に繰り返す度に、前記第２のエッチングステップにおいて供給する前記第１の高周波電力の電力を段階的に増加させる、
プラズマエッチング方法。
【請求項２】
前記第２の堆積ステップは、形成された前記穴部の底まで、前記穴部の側壁に前記保護膜を堆積させるものである、請求項１に記載のプラズマエッチング方法。
【請求項３】
前記被処理基板は、前記シリコン酸化膜上にレジスト膜が形成されてなるものであり、
前記第１の堆積ステップは、前記第２の処理ガスのプラズマにより前記レジスト膜を除去するとともに、前記第２の処理ガスのプラズマにより前記シリコン酸化膜の表面に前記保護膜を堆積させるものである、請求項１又は請求項２に記載のプラズマエッチング方法。
【請求項４】
前記第１の堆積ステップは、酸素ガスを含む第３の処理ガスのプラズマにより、前記レジスト膜を灰化した後、残った前記レジスト膜を前記第２の処理ガスのプラズマにより除去するものである、請求項３に記載のプラズマエッチング方法。
【発明の詳細な説明】
【技術分野】
【０００１】
本発明は、プラズマによりエッチングを行うプラズマエッチング方法に関する。
【背景技術】
【０００２】
半導体装置の製造分野では、半導体装置の微細化により集積度を上げる試みが多く行われてきた。また、近年では三次元実装と呼ばれる半導体装置の積層によって単位面積あたりの集積度を上げる試みが盛んに行われている。
【０００３】
積層された半導体装置は、例えばシリコン層よりなる基板を貫通して形成された電極を具備しており、この電極を介して電気的に接続されるようになっている。このような基板を貫通する電極を形成する際には、塗布装置を用いて基板にレジストを塗布し、露光装置を用いて露光を行った後、現像装置により現像を行ってレジスト膜よりなるレジストパターンを形成する。そして、形成したレジストパターンをマスクとして、例えばプラズマエッチング装置を用いて基板をエッチングすることによって、貫通孔又はビアホール等よりなる穴部を形成することがある。
【０００４】
例えば基板に貫通孔として穴部を形成する場合、穴部の深さが深いため、プラズマエッチングを長時間行う必要がある。しかし、半導体装置の微細化に伴って、形状精度を確保するために、レジスト膜の厚さを薄くしなくてはならない。また、レジスト膜のエッチング速度に対するシリコン層のエッチング速度、すなわち選択比は、あまり高くない。そのため、プラズマエッチングを長時間行うと、マスクが除去されてしまうという問題がある。
【０００５】
そこで、小さな内径寸法と大きな深さ寸法を有し、内径寸法に対する深さ寸法の比であるアスペクト比が大きな穴部を形成する場合には、マスクとして、レジスト膜に代え、シリコン酸化膜を用いることがある（例えば、特許文献１参照。）。シリコン酸化膜は、シリコン層に対してレジスト膜よりも高い選択比を有するため、プラズマエッチングを長時間行っても、マスクが除去されることを防止できる。
【先行技術文献】
【特許文献】
【０００６】
【特許文献１】特開平１１−９７４１４号公報
【発明の概要】
【発明が解決しようとする課題】
【０００７】
しかし、シリコン層をエッチングして穴部を形成するプロセスでは、マスクとして、例えば低温で形成されたシリコン酸化膜、すなわち低温酸化膜が用いられることがある。低温酸化膜等のシリコン酸化膜は、緻密な膜でなく、表面上に微小な格子欠陥が存在することがある。このようなシリコン酸化膜をマスクとして、フッ素原子を含む処理ガスのプラズマによりエッチングを行うと、これら微小な格子欠陥が、プラズマに含まれるフッ素ラジカル（Ｆ＊）により局所的にエッチングされることがある。そして、シリコン酸化膜の表面に例えばピットが発生することがある。シリコン酸化膜の表面にピットが発生すると、シリコン酸化膜の下層膜まで到達する貫通孔が形成されるおそれがあり、シリコン酸化膜がマスク膜としての機能を損なうおそれがある。
【０００８】
また、形成される穴部のアスペクト比が大きくなると、形成される穴部の上面部よりも少し下の部分であるボーイング部における開口径が、上面部の開口径よりも大きくなる。更にボーイング部よりも下の部分では、開口径は穴部の底に近づくにつれて徐々に小さくなり、穴部の底で最も小さくなる。その結果、穴部の側壁を基板の表面に対して垂直にできない。
【０００９】
本発明は上記の点に鑑みてなされたものであり、シリコン酸化膜をマスクとしてシリコン層をエッチングして穴部を形成する際に、マスクをプラズマから保護することができるとともに、形成する穴部の側壁を基板の表面に対して垂直にできるプラズマエッチング方法を提供する。
【課題を解決するための手段】
【００１０】
上記の課題を解決するために本発明では、次に述べる手段を講じたことを特徴とするものである。
【００１１】
本発明の一実施例によれば、シリコン層よりなるとともに、前記シリコン層の第１の表面に所定のパターンにパターニングされたシリコン酸化膜が形成されてなる被処理基板における前記シリコン層を、前記シリコン酸化膜をマスクとして、六フッ化硫黄ガスと酸素ガスとを含む第１の処理ガスのプラズマによりエッチングして穴部を形成するプラズマエッチング方法において、前記被処理基板の前記第１の表面の反対側の第２の表面にトランジスタを形成し、前記トランジスタが形成された前記被処理基板の上に層間絶縁膜を形成する工程と、前記被処理基板の前記第２の表面を、前記被処理基板を補強する支持基板と貼り合せる工程と、前記支持基板と貼り合わされた前記被処理基板の前記第１の表面を研削し、前記支持基板と前記被処理基板とが貼り合わせた基板の厚さが５０〜２００μｍになるように薄化する工程と、前記研削された前記第１の表面に前記シリコン酸化膜を形成する工程と、一酸化炭素ガスを含み、フッ素原子を含まない第２の処理ガスのプラズマにより、前記シリコン酸化膜の表面に保護膜を堆積させる第１の堆積ステップと、表面に前記保護膜が堆積された前記シリコン酸化膜をマスクとして、前記第１の処理ガスのプラズマにより前記シリコン層をエッチングする第１のエッチングステップと、前記第１のエッチングステップの後、形成された前記穴部の底に、前記保護膜を堆積させることなく、形成された前記穴部の側壁に、前記第２の処理ガスのプラズマにより前記保護膜を堆積させる第２の堆積ステップと、表面に前記保護膜が堆積された前記シリコン酸化膜をマスクとして、前記第１の処理ガスのプラズマにより前記シリコン層を更にエッチングする第２のエッチングステップとを有し、前記第１のエッチングステップは、前記被処理基板を支持する支持部に、第１の周波数を有する第１の高周波電力を供給するとともに、供給する前記第１の高周波電力の電力を段階的に増加させながら、前記シリコン層をエッチングするものであり、前記第２のエッチングステップは、前記被処理基板を支持する支持部に、第１の周波数を有する第１の高周波電力を供給するステップであり、前記穴部が前記層間絶縁膜に到達するように、前記第２の堆積ステップと前記第２のエッチングステップとを少なくとも２回ずつ交互に繰り返し、前記第２のエッチングステップを前記第２の堆積ステップと交互に繰り返す度に、前記第２のエッチングステップにおいて供給する前記第１の高周波電力の電力を段階的に増加させる、プラズマエッチング方法が提供される。
【発明の効果】
【００１２】
本発明によれば、シリコン酸化膜をマスクとしてシリコン層をエッチングして穴部を形成する際に、マスクをプラズマから保護することができるとともに、形成する穴部の側壁を基板の表面に対して垂直にできる。
【図面の簡単な説明】
【００１３】
【図１】第１の実施の形態に係るプラズマエッチング方法に好適なプラズマエッチング装置の構成を示す概略断面図である。
【図２】図１のプラズマエッチング装置に取り付けられるダイポールリング磁石の構成を模式的に示す横断面図である。
【図３】図１のプラズマエッチング装置のチャンバ内で形成される電界及び磁界を説明するための図である。
【図４】図１のエッチング装置における処理ガス供給系の構成を示す図である。
【図５】第１の実施の形態に係るプラズマエッチング方法における各工程の手順を説明するためのフローチャートである。
【図６】第１の実施の形態に係るプラズマエッチング方法の各工程におけるウェハの状態を模式的に示す断面図（その１）である。
【図７】第１の実施の形態に係るプラズマエッチング方法の各工程におけるウェハの状態を模式的に示す断面図（その２）である。
【図８】第１の実施の形態に係るプラズマエッチング方法の各工程におけるウェハの状態を模式的に示す断面図（その３）である。
【図９】第１の実施の形態に係るプラズマエッチング方法の各工程におけるウェハの状態を模式的に示す断面図（その４）である。
【図１０】第１の実施の形態に係るプラズマエッチング方法の各工程におけるウェハの状態を模式的に示す断面図（その５）である。
【図１１】第１の実施の形態に係るプラズマエッチング方法の各工程におけるウェハの状態を模式的に示す断面図（その６）である。
【図１２】第１の実施の形態に係るプラズマエッチング方法の各工程におけるウェハの状態を模式的に示す断面図（その７）である。
【図１３】第１の実施の形態に係るプラズマエッチング方法の各工程におけるウェハの状態を模式的に示す断面図（その８）である。
【図１４】第１の実施の形態に係るプラズマエッチング方法の各工程におけるウェハの状態を模式的に示す断面図（その９）である。
【図１５】比較例に係るプラズマエッチング方法の各工程におけるウェハの状態を模式的に示す断面図である。
【図１６】第２の実施の形態に係るプラズマエッチング方法を含む半導体装置の製造方法の各工程におけるウェハの状態を模式的に示す断面図（その１）である。
【図１７】第２の実施の形態に係るプラズマエッチング方法を含む半導体装置の製造方法の各工程におけるウェハの状態を模式的に示す断面図（その２）である。
【発明を実施するための形態】
【００１４】
次に、本発明を実施するための形態について図面と共に説明する。
（第１の実施の形態）
始めに、本発明の第１の実施の形態に係るプラズマエッチング方法について説明する。
【００１５】
図１は、本実施の形態に係るプラズマエッチング方法に好適なプラズマエッチング装置の構成を示す概略断面図である。図２は、ダイポールリング磁石２４の構成を模式的に示す横断面図である。図３は、チャンバ１内で形成される電界及び磁界を説明するための図である。図４は、処理ガス供給系２３の構成を示す図である。
【００１６】
プラズマエッチング装置は、マグネトロン反応性イオンエッチング（Reactive Ion Etching；ＲＩＥ）型のプラズマエッチング装置として構成されており、例えばアルミニウム又はステンレス鋼等の金属よりなるチャンバ（処理容器）１を有している。
【００１７】
チャンバ１内には、被処理基板として例えばシリコンウェハ（以下、単に「ウェハ」という。）Ｗを載置するためのテーブル又はサセプタ２が設けられている。サセプタ２は、例えばアルミニウムからなり、絶縁部材３を介して導体よりなる支持部４に支持されている。サセプタ２の上面の周囲には、例えば石英よりなるフォーカスリング５が配置されている。サセプタ２の上面には、ウェハＷを静電吸着力により保持するための静電チャック６が設けられている。サセプタ２と支持部４は、ボールネジ７を含む昇降機構により昇降可能となっており、支持部４の下方に設けられる昇降駆動部（図示せず）は、ステンレス鋼よりなるベローズ８で覆われている。ベローズ８の外側にはベローズカバー９が設けられている。フォーカスリング５の下面はバッフル板１０に接続されており、フォーカスリング５は、バッフル板１０、支持部４及びベローズ８を介してチャンバ１と導通している。チャンバ１は接地されている。
【００１８】
なお、サセプタ２及び支持部４は、本発明における支持部に相当する。
【００１９】
チャンバ１の一部であって相対的に大きな径を有する部分である下部１ｂの側壁には排気口１１が形成され、排気口１１に排気管を介して排気系１２が接続されている。排気系１２の真空ポンプを作動させることにより、チャンバ１内の処理空間を所定の真空度まで減圧できるようになっている。チャンバ１の下部１ｂの側壁には、ウェハＷの搬入出口を開閉するゲートバルブ１３も取り付けられている。
【００２０】
サセプタ２には、整合器１４を介してプラズマ生成および反応性イオンエッチング（ＲＩＥ）用の第１の高周波電源１５が電気的に接続されている。第１の高周波電源１５は、例えば４０ＭＨｚの第１の周波数を有する第１の高周波電力を、下部電極すなわちサセプタ２に供給する。
【００２１】
チャンバ１の天井部には、後述するシャワーヘッド２０が接地電位に保持された上部電極として設けられている。従って、第１の高周波電源１５からの第１の高周波電力は、サセプタ２とシャワーヘッド２０との間に供給される。
【００２２】
サセプタ２には、第１の高周波電源１５と並列に、第２の高周波電源２６も別個の整合器２５を介して電気的に接続されている。第２の高周波電源２６は、第１の高周波電源１５が供給する第１の高周波電力の第１の周波数よりも低い、例えば３．６ＭＨｚの第２の周波数を有する第２の高周波電力を、サセプタ２に重畳的に供給する。第２の高周波電源２６からの第２の高周波電力は、後述するように、穴部を形成する際に、穴部の側壁荒れが発生することを防止するためのものである。
【００２３】
静電チャック６は、導電膜よりなる電極６ａを一対の絶縁シート６ｂの間に挟み込んだものであり、電極６ａには直流電源１６が電気的に接続されている。直流電源１６からの直流電圧により、静電引力によりウェハＷを吸着保持することができる。
【００２４】
サセプタ２の内部には、例えば円周方向に延在する冷媒室１７が設けられている。この冷媒室１７には、外付けのチラーユニット（図示せず）より配管１７ａ、１７ｂを介して所定温度の冷媒たとえば冷却水が循環供給される。冷媒の温度によってサセプタ２上のウェハＷの処理温度を制御できる。エッチングにより形成される穴部の側壁形状を垂直にするために、サセプタ２の温度は低いほど好ましく、たとえば−３０℃程度の冷媒を用いてよい。
【００２５】
更に、ガス導入機構１８からの冷却ガスたとえばＨｅガスが、ガス供給ライン１９を介して静電チャック６の上面とウェハＷの裏面との間に供給される。ガス導入機構１８は、エッチング加工のウェハ面内均一性を高めるため、ウェハ中心部とウェハ周縁部とでガス圧つまり背圧を独立的に制御できるようになっている。
【００２６】
天井部のシャワーヘッド２０は、サセプタ２の上面と平行に対向する下面に多数のガス吐出口２２を設けている。ガス吐出面の内側にバッファ室２１が設けられ、バッファ室２１のガス導入口２０ａには、処理ガス供給系２３からのガス供給配管２３ａが接続されている。
【００２７】
チャンバ１の一部であって相対的に小さな径を有する部分である上部１ａの周囲には、環状または同心状に延在するダイポールリング磁石２４が配置されている。ダイポールリング磁石２４は、図２の横断面図に示すように、リング状の磁性体からなるケーシング３２内に、複数個例えば１６個の異方性セグメント柱状磁石３１を周方向に一定間隔で配列してなる。図２において、各異方性セグメント柱状磁石３１の中に示す矢印は磁化の方向を示しており、図示のように各異方性セグメント柱状磁石３１の磁化の方向を周方向に沿って少しずつずらすことで、全体として一方向に向う一様な水平磁界Ｂを形成することができる。
【００２８】
従って、サセプタ２とシャワーヘッド２０との間の空間には、図３に模式的に示すように、第１の高周波電源１５により鉛直方向のＲＦ電界ＥＬが形成されるとともに、ダイポールリング磁石２４により水平磁界Ｂが形成される。これらの直交電磁界を用いるマグネトロン放電により、サセプタ２の表面近傍に高密度のプラズマを生成することができる。
【００２９】
処理ガスとして、フッ化硫黄又はフッ化炭素よりなるフッ素化合物ガスと、酸素（Ｏ２）ガスとの混合ガスを処理ガスに用いることができる。フッ素化合物ガスとして、１分子に存在するフッ素の数が多いガス、例えば六フッ化硫黄（ＳＦ６）ガスや十フッ化硫黄（Ｓ２Ｆ１０）ガスを用いることが好ましい。また、フッ素化合物ガスとして、フッ化ケイ素ガス例えば四フッ化ケイ素（ＳｉＦ４）ガスを処理ガスに加えてもよい。従って、処理ガス供給系２３は、図４に模式的に示すように、例えばＳＦ６ガス源３５、Ｏ２ガス源３６及びＳｉＦ４ガス源３７を有し、それぞれの流量を流量制御弁３５ａ、３６ａ、３７ａによって個別に制御可能に設けられている。
【００３０】
本実施の形態では、更にマスク膜の表面に保護膜を堆積させるためのガスとして、一酸化炭素（ＣＯ）ガスを用いることができる。従って、処理ガス供給系２３は、図４に示すように、例えばＣＯガス源３８を有し、その流量を流量制御弁３８ａによって個別に制御可能に設けられている。
【００３１】
上記構成のプラズマエッチング装置は、制御部４０によって、その動作が統括的に制御される。この制御部４０には、ＣＰＵを備えプラズマエッチング装置の各部を制御するプロセスコントローラ４１と、ユーザインターフェース４２と、記憶部４３とが設けられている。
【００３２】
ユーザインターフェース４２は、工程管理者がプラズマエッチング装置を管理するためにコマンドの入力操作を行うキーボードや、プラズマエッチング装置の稼働状況を可視化して表示するディスプレイ等から構成されている。
【００３３】
記憶部４３には、プラズマエッチング装置で実行される各種処理をプロセスコントローラ４１の制御にて実現するための制御プログラム（ソフトウエア）や処理条件データ等が記憶されたレシピが格納されている。そして、必要に応じて、ユーザインターフェース４２からの指示等にて任意のレシピを記憶部４３から呼び出してプロセスコントローラ４１に実行させることで、プロセスコントローラ４１の制御下で、プラズマエッチング装置での所望の処理が行われる。また、制御プログラムや処理条件データ等のレシピは、コンピュータで読取り可能なコンピュータ記憶媒体（例えば、ハードディスク、ＣＤ、フレキシブルディスク、半導体メモリ等）などに格納された状態のものを利用したりすることも可能である。或いは、制御プログラムや処理条件データ等のレシピは、他の装置から、例えば専用回線を介して随時伝送させてオンラインで利用したりすることも可能である。
【００３４】
このように構成されたプラズマエッチング装置において、プラズマエッチングを行うには、先ずゲートバルブ１３を開にして被処理基板であるシリコン層よりなるウェハＷをチャンバ１内に搬入して、サセプタ２の上に載置する。次いで、ウェハＷが載置されたサセプタ２を図示の高さ位置まで上昇させ、排気系１２の真空ポンプにより排気口１１を介してチャンバ１内を排気する。そして、処理ガス供給系２３より処理ガスを所定の流量でチャンバ１内に導入し、チャンバ１内の圧力を設定値にする。更に、第１の高周波電源１５より所定のパワーで高周波電力をサセプタ２に印加する。また、直流電源１６より直流電圧を静電チャック６の電極６ａに印加し、ウェハＷをサセプタ２に固定することによって支持する。シャワーヘッド２０より吐出された処理ガスはマグネトロン放電によりプラズマ化され、プラズマ化したプラズマはウェハＷに照射される。そして、照射したプラズマに含まれるラジカルやイオンによりウェハＷがエッチングされる。
【００３５】
次に、本実施の形態に係るプラズマエッチング方法について説明する。
【００３６】
図５は、本実施の形態に係るプラズマエッチング方法における各工程の手順を説明するためのフローチャートである。図６から図１４は、本実施の形態に係るプラズマエッチング方法の各工程におけるウェハの状態を模式的に示す断面図である。なお、図６から図１４では、ウェハＷ上における一つの開口部の付近の領域を拡大して示している。
【００３７】
先ず、プラズマエッチング方法が適用されるウェハＷの構成の一例について説明する。ウェハＷは、図６に示すように、例えば単結晶シリコン（Ｓｉ）層よりなる基体５１上に、第１のマスク膜５２、第２のマスク膜５３及びレジスト膜５４が、下側からこの順番で積層されてなる。第１のマスク膜５２として、例えば厚さ寸法ｔ１を有する窒化シリコン（ＳｉＮ）膜を用いることができ、厚さ寸法ｔ１を例えば０．５μｍとすることができる。第２のマスク膜５３として、例えば厚さ寸法ｔ２を有する酸化シリコン（ＳｉＯｘ）膜を用いることができ、厚さ寸法ｔ２を例えば０．５μｍとすることができる。
【００３８】
なお、第１のマスク膜５２及び第２のマスク膜５３は、第１のマスク膜５２が酸化シリコン（ＳｉＯｘ）膜であり、第２のマスク膜５３が窒化シリコン（ＳｉＮ）膜であってもよい。また、マスク膜の最上層としては、酸化シリコン（ＳｉＯｘ）膜、窒化シリコン（ＳｉＮ）膜に限られず、各種の絶縁膜、無機膜を用いることができる。
【００３９】
また、本発明におけるシリコン酸化膜とは、酸化シリコン膜その他シリコンを主成分として含む元素の酸化膜を意味する。
【００４０】
レジスト膜５４には、予めフォトリソグラフィ工程を行うことで、例えば円形の開口部５４ａが、複数箇所にパターニングされている。このようなウェハＷを、後述するプラズマエッチングを行うチャンバ１と同一又は別に設けられたチャンバ内に搬入して、サセプタの上に載置する。以下では、後述するプラズマエッチングを行うチャンバ１と同一のチャンバ１内に搬入する例について説明する。
【００４１】
排気系１２の真空ポンプによりチャンバ１内を排気した状態で、処理ガス供給系２３より処理ガスを所定の流量でチャンバ１内に導入し、チャンバ１内の圧力を設定値にする。処理ガスとして、ＳＦ６ガス及びＯ２ガスを所定の流量でチャンバ１内に導入する。必要に応じて、フッ化シリコン（ＳｉＦ４）ガス及び臭化水素（ＨＢｒ）ガスを処理ガスに加えてもよい。また、直流電源１６によりウェハＷをサセプタ２に静電引力により固定することによって支持した状態で、第１の高周波電源１５により第１の高周波電力をサセプタ２に供給する。すると、シャワーヘッド２０より吐出された処理ガスはマグネトロン放電によりプラズマ化され、プラズマ化したプラズマはウェハＷに照射される。
【００４２】
そして、プラズマをウェハＷに照射することで、図６に示すように、レジスト膜５４の各々の開口部５４ａにおいて、下層側の第２のマスク膜５３及び第１のマスク膜５２にそれぞれ開口部５３ａ、５２ａが形成される。
【００４３】
ウェハＷの表面を図６に示す状態とした上で、先ず、ステップＳ１０では、レジスト膜５４を、例えばＯ２ガスを含む処理ガスをプラズマ化したプラズマによりアッシングする。
【００４４】
排気系１２の真空ポンプによりチャンバ１内を排気した状態で、処理ガス供給系２３より処理ガスを所定の流量でチャンバ１内に導入し、チャンバ１内の圧力を設定値にする。処理ガスとして、Ｏ２ガスを所定の流量でチャンバ１内に導入する。また、直流電源１６によりウェハＷをサセプタ２に静電引力により固定することによって支持した状態で、第１の高周波電源１５により第１の高周波電力をサセプタ２に供給する。すると、シャワーヘッド２０より吐出された処理ガスはマグネトロン放電によりプラズマ化され、プラズマ化したプラズマはウェハＷに照射される。
【００４５】
そして、プラズマをウェハＷに照射することで、図７に示すように、レジスト膜５４がアッシング（灰化）されて除去される。なお、次のステップＳ１１で、第２のマスク膜５３上のレジスト膜５４を完全に除去して第２のマスク膜５３の表面を清浄化することができるため、ステップＳ１０では、第２のマスク膜５３の表面が露出するまでアッシングを行わなくてもよい。
【００４６】
次いで、ステップＳ１１では、レジスト膜５４がアッシングされた後、一酸化炭素ガス（ＣＯガス）を含む処理ガスをプラズマ化したプラズマにより、保護膜５５を堆積させる（第１の堆積ステップ）。
【００４７】
排気系１２の真空ポンプによりチャンバ１内を排気した状態で、処理ガス供給系２３より処理ガスを所定の流量でチャンバ１内に導入し、チャンバ１内の圧力を設定値にする。処理ガスとして、ＣＯガスを所定の流量でチャンバ１内に導入する。また、直流電源１６によりウェハＷをサセプタ２に静電引力により固定することによって支持した状態で、第１の高周波電源１５により第１の高周波電力をサセプタ２に供給する。すると、シャワーヘッド２０より吐出された処理ガスはマグネトロン放電によりプラズマ化され、プラズマ化したプラズマはウェハＷに照射される。
【００４８】
そして、プラズマをウェハＷに照射することで、図８に示すように、第２のマスク膜５３の表面に保護膜５５を堆積させる。このとき、保護膜５５は、第２のマスク膜５３に形成されている開口部５３ａの側面、及び、第１のマスク膜５２に形成されている開口部５２ａの側面にも堆積する。
【００４９】
例えば、ステップＳ１１でＣＯガスを処理ガスとして用いる場合、処理ガスがプラズマ化する際に炭素ラジカルＣ＊が生成する。生成した炭素ラジカルＣ＊が第２のマスク膜５３の表面に到達すると、例えばアモルファスカーボン等の炭素を含んだ堆積物が堆積する。本実施の形態では、これが後述するエッチングステップにおける保護膜として機能すると考えられる。
【００５０】
なお、後述するように、炭素ラジカルＣ＊が生成するとともにフッ素ラジカルＦ＊が生成しないことが好ましい。従って、ＣＯガスに代え、二酸化炭素（ＣＯ２）ガスを用いてもよい。
【００５１】
また、前述したように、ステップＳ１０で第２のマスク膜５３の表面が露出するまでアッシングを行わなかったときは、ステップＳ１０の後、ステップＳ１１において、残ったレジスト膜５４を、プラズマにより除去してもよい。このとき、ステップＳ１１では、生成した炭素ラジカルＣ＊が第２のマスク膜５３の表面に到達すると、残ったレジスト膜５４をアッシングして除去するとともに、炭素を含んだ堆積物として堆積する。
【００５２】
あるいは、ステップＳ１０のＯ２ガスを含む処理ガスのプラズマによるアッシングを省略し、最初からステップＳ１１を行ってもよい。すなわち、レジスト膜５４を、全てＣＯガスを含む処理ガスのプラズマにより除去してもよい。
【００５３】
次いで、ステップＳ１２では、表面に保護膜５５が堆積された第２のマスク膜５３をマスクとして、ＳＦ６ガスを含む処理ガスをプラズマ化したプラズマにより、シリコン層５１をエッチングする（第１のエッチングステップ）。
【００５４】
排気系１２の真空ポンプによりチャンバ１内を排気した状態で、処理ガス供給系２３より処理ガスを所定の流量でチャンバ１内に導入し、チャンバ１内の圧力を設定値にする。処理ガスとして、ＳＦ６ガス及びＯ２ガスを所定の流量でチャンバ１内に導入する。必要に応じて、フッ化シリコン（ＳｉＦ４）ガス及び臭化水素（ＨＢｒ）ガスを処理ガスに加えてもよい。また、直流電源１６によりウェハＷをサセプタ２に静電引力により固定することによって支持した状態で、第１の高周波電源１５により第１の高周波電力をサセプタ２に供給する。すると、シャワーヘッド２０より吐出された処理ガスはマグネトロン放電によりプラズマ化され、プラズマ化したプラズマはウェハＷに照射される。
【００５５】
そして、プラズマをウェハＷに照射することで、図９に示すように、第２のマスク膜５３、第１のマスク膜５２の各々の開口部５３ａ、５２ａにおいて、下層側のシリコン層５１に第１の深さＨ１まで穴部５１ａが形成される。
【００５６】
例えばＳＦ６ガスを処理ガスとして用いる場合、処理ガスがプラズマ化する際にフッ素ラジカルＦ＊が生成する。生成したフッ素ラジカルＦ＊がシリコン層５１に到達すると、下記反応式（１）
４Ｆ＊＋Ｓｉ→ＳｉＦ４                                （１）
に示すように、フッ素ラジカルＦ＊がＳｉと反応することによってＳｉＦ４が生成される。そして、生成されたＳｉＦ４が排出されることにより、シリコン層５１がエッチングされる。
【００５７】
次いで、ステップＳ１３では、形成された穴部５１ａの側壁に、ＣＯガスを含む処理ガスのプラズマにより保護膜５５を堆積させる（第２の堆積ステップ）。
【００５８】
排気系１２の真空ポンプによりチャンバ１内を排気した状態で、処理ガス供給系２３より処理ガスを所定の流量でチャンバ１内に導入し、チャンバ１内の圧力を設定値にする。処理ガスとして、ＣＯガスを所定の流量でチャンバ１内に導入する。また、直流電源１６によりウェハＷをサセプタ２に静電引力により固定することによって支持した状態で、第１の高周波電源１５により第１の高周波電力をサセプタ２に供給する。すると、シャワーヘッド２０より吐出された処理ガスはマグネトロン放電によりプラズマ化され、プラズマ化したプラズマはウェハＷに照射される。
【００５９】
そして、プラズマをウェハＷに照射することで、図１０に示すように、穴部５１ａの側壁に保護膜５５を堆積させる。このとき、保護膜５５は、第２のマスク膜５３の上面、第２のマスク膜５３に形成されている開口部５３ａの側面、及び第１のマスク膜５２に形成されている開口部５２ａの側面にも堆積する。
【００６０】
例えば、ステップＳ１３でＣＯガスを処理ガスとして用いる場合、ステップＳ１１と同様に、処理ガスがプラズマ化する際に炭素ラジカルＣ＊が生成する。生成した炭素ラジカルＣ＊が第２のマスク膜５３の表面に到達すると、例えばアモルファスカーボン等の炭素を含んだ堆積物が堆積する。本実施の形態では、エッチングステップにおける保護膜として機能すると考えられる。
【００６１】
または、例えばステップＳ１２で式（１）の反応が進行する場合、又は、処理ガスがＳｉＦ４ガスを含む場合、ＳｉＦ４ガスがプラズマ化する際にシリコンラジカルＳｉ＊が生成する。従って、例えばステップＳ１３でＣＯガスを処理ガスとして用いる場合、処理ガスがプラズマ化する際に生成した炭素ラジカルＣ＊が、シリコンラジカルＳｉ＊と反応することによって、Ｓｉ−Ｃ結合を有する堆積物が堆積する。本実施の形態では、これもエッチングステップにおける保護膜として機能すると考えられる。
【００６２】
なお、ステップＳ１３では、形成された穴部５１ａの底まで、側壁に保護膜５５を堆積させてもよい。これにより、穴部の底面をエッチングする際に、穴部の側壁がエッチングされることを、穴部の底に至るまで抑制することができる。
【００６３】
次いで、ステップＳ１４では、表面に保護膜５５が堆積された第２のマスク膜５３をマスクとして、ＳＦ６ガスを含む処理ガスをプラズマ化したプラズマにより、シリコン層５１をエッチングする（第２のエッチングステップ）。
【００６４】
排気系１２の真空ポンプによりチャンバ１内を排気した状態で、処理ガス供給系２３より処理ガスを所定の流量でチャンバ１内に導入し、チャンバ１内の圧力を設定値にする。処理ガスとして、ＳＦ６ガス及びＯ２ガスを所定の流量でチャンバ１内に導入する。必要に応じて、フッ化シリコン（ＳｉＦ４）ガス及び臭化水素（ＨＢｒ）ガスを処理ガスに加えてもよい。また、直流電源１６によりウェハＷをサセプタ２に静電引力により固定することによって支持した状態で、第１の高周波電源１５により第１の高周波電力をサセプタ２に供給する。すると、シャワーヘッド２０より吐出された処理ガスはマグネトロン放電によりプラズマ化され、プラズマ化したプラズマはウェハＷに照射される。
【００６５】
そして、プラズマをウェハＷに照射することで、図１１に示すように、第２のマスク膜５３、第１のマスク膜５２の各々の開口部５３ａ、５２ａにおいて、下層側のシリコン層５１に第２の深さＨ２まで穴部５１ｂが形成される。
【００６６】
なお、ステップＳ１４では、ＳＦ６ガスを含む処理ガスのプラズマによりシリコン層５１をエッチングする前に、形成された穴部５１ａの側壁に、ＳＦ６ガス及びＯ２ガスを含む処理ガスのプラズマにより第２の保護膜を堆積させてもよい。このとき、処理ガスがプラズマ化する際に、酸素ラジカルＯ＊及びフッ化シリコンのラジカルＳｉＦｘ＊が生成される。そして、酸素ラジカルＯ＊がフッ化シリコンのラジカルＳｉＦｘ＊と反応することによって、第２の保護膜が堆積する。
【００６７】
本実施の形態では、ステップＳ１３（第２の堆積ステップ）とステップＳ１４（第２のエッチングステップ）とを少なくとも２回ずつ交互に繰り返す。
【００６８】
２回目のステップＳ１３では、１回目のステップＳ１３と同様に、形成された穴部５１ｂの側壁に、ＣＯガスを含む処理ガスのプラズマにより保護膜５５を堆積させる（第２の堆積ステップ）。これにより、図１２に示すように、穴部５１ｂの側壁に保護膜５５を堆積させる。このとき、保護膜５５は、第２のマスク膜５３の上面、第２のマスク膜５３に形成されている開口部５３ａの側面、及び第１のマスク膜５２に形成されている開口部５２ａの側面にも堆積する。また、形成された穴部５１ｂの底まで、側壁に保護膜５５を堆積させてもよい。
【００６９】
２回目のステップＳ１４では、１回目のステップＳ１４と同様に、表面に保護膜５５が堆積された第２のマスク膜５３をマスクとして、ＳＦ６ガスを含む処理ガスをプラズマ化したプラズマにより、シリコン層５１をエッチングする（第２のエッチングステップ）。これにより、図１３に示すように、第２のマスク膜５３、第１のマスク膜５２の各々の開口部５３ａ、５２ａにおいて、下層側のシリコン層５１に第３の深さＨ３まで穴部５１ｃが形成される。
【００７０】
以下、ステップＳ１３とステップＳ１４とを交互に繰り返すことによって、図１４に示すように、下層側のシリコン層５１に所望の深さＨまで穴部５１ｄが形成される。ステップＳ１３とステップＳ１４とを交互に繰り返すことにより、マスク膜をプラズマから保護することができるとともに、形成する穴部の側壁を基板の表面に対して垂直にできる。
【００７１】
なお、本実施の形態では、ダイポールリング磁石２４により水平磁界Ｂをウェハ表面付近に印加する。ウェハ表面付近での磁界の大きさを増加させると、電子が磁力線の周りにらせん運動する際の回転半径（ラーマー半径）が小さくなり、ウェハ表面付近に存在する電子が常にウェハ表面に近い領域に束縛されるため、ウェハ表面付近での電子密度が上がる。また、同様に、ウェハ表面付近でのプラズマ密度も増加する。そのため、シリコン層５１のエッチング速度を増加させることができる。
【００７２】
本実施の形態では、ステップＳ１２において、供給する第１の高周波電力の電力を段階的に増加させながら、シリコン層５１をエッチングしてもよい。また、ステップＳ１４をステップＳ１３と交互に繰り返す度に、ステップＳ１４において供給する第１の高周波電力の電力を増加させてもよい。このような工程の例を、実施例１として、表１に示す。
【００７３】
【表１】
0005981106.tif 000002
表１におけるステップＳ１２−１、ステップＳ１２−２は、前述したステップＳ１２に相当する。表１におけるステップＳ１３、ステップＳ２３、ステップＳ３３、ステップＳ４３は、それぞれ１回目、２回目、３回目、４回目のステップＳ１３に相当する。表１におけるステップＳ１４−２、ステップＳ２４−２、ステップＳ３４−２、ステップＳ４４−２は、それぞれ１回目、２回目、３回目、４回目のステップＳ１４に相当する。
【００７４】
なお、表１におけるステップＳ１４−１、ステップＳ２４−１、ステップＳ３４−１、ステップＳ４４−１は、それぞれ１回目、２回目、３回目、４回目のステップＳ１４において、シリコン層５１をエッチングする前に、第２の保護膜を堆積させるステップである。
【００７５】
実施例１では、ステップＳ１２−１で、第１の高周波電力を２２００Ｗとし、ステップＳ１２−２で、第１の高周波電力を２３００Ｗとしている。すなわち、供給する第１の高周波電力の電力を段階的に増加させている。ステップＳ１２において、供給する第１の高周波電力の電力を段階的に増加させることにより、エッチングの進行に伴ってプラズマのエネルギーを増加させることができる。従って、時系列と共に増長するＨ２に対しエッチングに必要とされるラジカルを穴底へ届かせる事が可能となる。
【００７６】
実施例１では、ステップＳ１４−２で、第１の高周波電力を２４００Ｗとし、ステップＳ２４−２で、第１の高周波電力を２５５０Ｗとし、ステップＳ３４−２で、第１の高周波電力を２７００Ｗとし、ステップＳ４４−２で、第１の高周波電力を２８００Ｗとしている。すなわち、ステップＳ１４をステップＳ１３と交互に繰り返す度に、ステップＳ１４−２〜ステップＳ４４−２において供給する第１の高周波電力の電力を段階的に増加させている。ステップＳ１４−２〜ステップＳ４４−２において供給する第１の高周波電力の電力を増加させることにより、穴底へのラジカルの供給数を確保できる。従って、第２のマスク膜５３の開口部５３ａ、第１のマスク膜５２の開口部５２ａの形状をシリコン層５１に形成される穴部に転写するときに、形状が異常になることを抑制することができる。
【００７７】
以上の工程を行うことによって、シリコン層５１のエッチングが終了し、図１４に示すように、所望の深さＨまで穴部５１ｄが形成される。
【００７８】
次に、本実施の形態に係るプラズマエッチング方法によれば、マスクをプラズマから保護することができるとともに、形成する穴部の側壁をウェハの表面に対して垂直にできることを、比較例を参照しながら説明する。
【００７９】
図１５は、比較例に係るプラズマエッチング方法の各工程におけるウェハＷの状態を模式的に示す断面図である。
【００８０】
また、比較例に係るシリコン層をエッチングする工程は、例えば、表１のステップＳ１１、ステップＳ１３、ステップＳ２３、ステップＳ３３、ステップＳ４３を除いたものとすることができる。
【００８１】
アスペクト比が大きな穴部５１ｅを形成する場合には、図１５に示すように、例えば酸化シリコン膜その他のシリコン酸化膜を含む第２のマスク膜５３よりなるパターンをマスクとしてシリコン層５１をエッチングする。シリコン酸化膜は、シリコン層に対してレジスト膜よりも高い選択比を有するため、プラズマエッチングを長時間行っても、マスクが除去されることを防止できる。
【００８２】
しかし、シリコン層をエッチングして穴部を形成するプロセスにおいては、第２のマスク膜５３として、プロセス温度の制約等により低温で形成されたシリコン酸化膜が用いられることがある。低温で形成されたシリコン酸化膜は、緻密な膜でなく、表面上に微小な格子欠陥が存在することがある。このようなシリコン酸化膜を第２のマスク膜５３として、フッ素原子を含む処理ガスのプラズマによりエッチングを行うと、プラズマに含まれるフッ素ラジカル（Ｆ＊）により、これら微小な格子欠陥が局所的にエッチングされることがある。そして、第２のマスク膜５３の表面に例えばピットが発生することがある。第２のマスク膜５３の表面にピットが発生すると、第２のマスク膜５３の下層膜まで到達する貫通孔５３ｂが形成されるおそれがあり、第２のマスク膜５３がマスク膜としての機能を損なうおそれがある。
【００８３】
また、形成される穴部５１ｅのアスペクト比が大きくなると、形成される穴部５１ｅの上面部５１ｆよりも少し下の部分であるボーイング部５１ｇにおける開口径が、上面部５１ｆの開口径よりも大きくなる。更にボーイング部５１ｇよりも下の部分５１ｈでは、開口径は穴部５１ｅの底に近づくにつれて徐々に小さくなり、穴部５１ｅの底で最も小さくなる。その結果、穴部５１ｅの側壁をウェハＷの表面に対して垂直にできない。
【００８４】
また、式（１）を用いて前述したように、シリコン層５１がエッチングされる際に、穴部５１ｅの内部ではＳｉＦ４が生成され、生成されたＳｉＦ４は、穴部５１ｅの外部へ排出される必要がある。しかし、形成される穴部５１ｅのアスペクト比が大きく、シリコン層５１のエッチング速度が数十μｍ／分になると、ＳｉＦ４の生成量が多くなり、穴部５１ｅの内部に供給されるフッ素ラジカルＦ＊の量と、穴部５１ｅの外部へ排出される反応生成物ＳｉＦ４の量とが略等しくなる。よって、穴部５１ｅの内部におけるＳｉＦ４の分圧が高くなり、フッ素ラジカルＦ＊の分圧が高くなることが抑制され、結果として、シリコン層５１のエッチング速度を増加させることができないという問題がある。
【００８５】
一方、本実施の形態では、第２のマスク膜５３をマスクとしてシリコン層５１のプラズマエッチングを行う際に、第２のマスク膜５３上に、ＣＯガスを含む処理ガスのプラズマにより保護膜５５が堆積されており、第２のマスク膜５３の表面が露出していない。従って、フッ素原子を含む処理ガスによりシリコン層５１のエッチングを行う際に、第２のマスク膜５３の表面に存在する微小な格子欠陥が局所的にエッチングされることを防止でき、第２のマスク膜５３の表面にピットが発生することを防止できる。
【００８６】
また、ＣＯガスを含む処理ガスにより保護膜５５を堆積させる際も、処理ガスがフッ素原子を含まないため、第２のマスク膜５３の表面に存在する微小な格子欠陥が局所的にエッチングされることを防止でき、第２のマスク膜５３の表面にピットが発生することを防止できる。
【００８７】
従って、第２のマスク膜５３の下層膜まで到達する貫通孔５３ｂが形成されるおそれがなく、第２のマスク膜５３及び第１のマスク膜５２をプラズマから保護することができる。
【００８８】
また、本実施の形態では、ＣＯガスを含む処理ガスのプラズマにより、穴部５１ｄの側壁に保護膜５５を堆積するため、エッチングが進行して形成される穴部５１ｄの深さ寸法が大きくなった場合でも、側壁がエッチングされることを抑制することができる。よって、ボーイング部の発生を抑制することができる。また、開口径が穴部５１ｄの底に近づくにつれて徐々に小さくなることを防止でき、穴部５１ｄの側壁をウェハＷの表面に対して垂直にすることができる。
【００８９】
更に、本実施の形態では、穴部５１ｄの側壁がエッチングされることを防止できるため、形成する穴部５１ｄのアスペクト比が大きな場合でも、穴部５１ｄの内部で生成されるＳｉＦ４の量を少なくすることができる。このため、穴部５１ｄの内部におけるＳｉＦ４の分圧が高くなることを抑制でき、穴部５１ｄ内のフッ素ラジカルＦ＊の分圧を高くすることができ、結果として、シリコン層５１のエッチング速度を増加させることができる。
【００９０】
ここで、ステップＳ１０〜ステップＳ１２−２を行った後、ステップＳ１４（第２のエッチングステップ）を４回繰り返す場合において、各々のステップＳ１４のいずれかの前のステップＳ１３を省略することで、合計０〜３回ステップＳ１３を行うエッチングを行った。そして、実施例１に示した４回ステップＳ１３を行った場合と合わせ、ステップＳ１３を０〜４回行った場合について、第１のマスク膜５２、第２のマスク膜５３の開口部５２ａ、５３ａの側壁が側方へエッチングされ、侵食される侵食深さＤ（図１５参照）を測定した。その結果を、表２に示す。
【００９１】
【表２】
0005981106.tif 000003
表２に示すように、ステップＳ１３の回数の増加に伴って、侵食深さＤが減少する。従って、本実施の形態によれば、ＣＯガスを含む処理ガスのプラズマにより保護膜を堆積させることによって、マスク膜が側方にエッチングされ、侵食されることを抑制する効果があることが確認された。
（第２の実施の形態）
次に、本発明の第２の実施の形態に係るプラズマエッチング方法について説明する。
【００９２】
本実施の形態に係るプラズマエッチング方法では、第１の実施の形態に係るプラズマエッチング装置と同一の装置を用いることができる。従って、本実施の形態に係るエッチング装置については、説明を省略する。
【００９３】
また、本実施の形態に係るプラズマエッチング方法は、三次元実装される半導体装置に貫通電極を形成するために、ＴＳＶ（Through-Silicon Via）技術を用いてウェハに貫通孔を形成するものである。従って、本実施の形態に係るプラズマエッチング方法は、貫通孔を形成するためのウェハ（以下、「デバイスウェハ」ともいう。）がサポートウェハに接着剤を介して貼り合わされた貼り合わせウェハをエッチングする点で、第１の実施の形態と相違する。
【００９４】
図１６及び図１７は、本実施の形態に係るプラズマエッチング方法を含む半導体装置の製造方法の各工程におけるウェハの状態を模式的に示す断面図である。
【００９５】
貼り合わせウェハは、図１６（ｃ）に示すように、デバイスウェハＷと、サポートウェハＳＷを有する。デバイスウェハＷは、表面Ｗａにトランジスタ等の半導体装置が形成された基板である。サポートウェハＳＷは、デバイスウェハＷを、裏面Ｗｂを研削して薄化したときに、薄化されたデバイスウェハＷを補強するための基板である。デバイスウェハＷは、接着剤Ｇを介してサポートウェハＳＷに貼り合わされている。
【００９６】
本実施の形態に係る半導体装置の製造方法では、始めに、シリコンウェハ等よりなるデバイスウェハＷの表面にトランジスタ１０１を形成し、トランジスタ１０１が形成されたデバイスウェハＷ上に層間絶縁膜１０２を形成する（図１６（ａ））。
【００９７】
次いで、層間絶縁膜１０２上に、配線構造１０３を形成する。層間絶縁膜１０２上に、配線層１０４、絶縁膜１０５を交互に積層するとともに、絶縁膜１０５を貫通して上下の配線層１０４間を電気的に接続するビアホール１０６を形成する（図１６（ｂ））。
【００９８】
次いで、デバイスウェハＷを上下反転させ、デバイスウェハＷの表面Ｗａを、接着剤Ｇを介してサポートウェハＳＷと貼り合わせることによって、貼り合わせウェハを準備する。サポートウェハＳＷは、デバイスウェハＷを、裏面Ｗｂを研削して薄化したときに、薄化されたデバイスウェハＷを補強し、反りを防ぐ支持体となる基板であり、例えばシリコンウェハ等よりなる。そして、貼り合わせウェハを、例えば研削装置に備えられた支持部に支持し、ウェハＷの裏面Ｗｂ側を研削し、研削前の厚さＴ１が所定厚さＴ２になるように薄化する（図１６（ｃ））。所定厚さＴ２を、例えば５０〜２００μｍとすることができる。
【００９９】
なお、図１６では、図示を容易にするために、層間絶縁膜１０２及び配線構造１０３の厚さが誇張して描かれているが、実際は、層間絶縁膜１０２及び配線構造１０３の厚さは、ウェハＷの基体自体の厚さに比べ極めて小さい（図１７においても同様）。
【０１００】
次いで、ウェハＷの裏面Ｗｂに図示しない例えば第１のマスク膜と第２のマスク膜よりなるマスク膜を形成する。そして、マスク膜上にレジストを塗布し、露光し、現像することによって、図示しないレジストパターンを形成し、レジストパターンをマスクとしてマスク膜に開口部を形成し、残存するレジストを、第１の実施の形態と同様にアッシングして除去する。引き続き、第１の実施の形態と同様のプラズマエッチングを行い、マスク膜をマスクとしてウェハＷの裏面Ｗｂをエッチングして貫通孔Ｖを形成する。そして、貫通孔Ｖが形成されたウェハＷの裏面Ｗｂに残存するマスク膜を例えばエッチングにより除去する（図１７（ａ））。貫通孔Ｖの径を、例えば１〜１０μｍとすることができる。また、貫通孔Ｖの深さは、ウェハＷの裏面Ｗｂを研削して薄化した後のウェハＷの基体自体の厚さに相当するものであり、例えば５０〜２００μｍとすることができる。
【０１０１】
次いで、貫通孔Ｖの内周面を被覆するように、例えばポリイミド等の絶縁膜１０７を形成し、内周面が絶縁膜１０７で被覆された貫通孔Ｖ内に、電解めっき法等により貫通電極１０８を形成する（図１７（ｂ））。
【０１０２】
次いで、サポートウェハＳＷをウェハＷから剥がすことによって、薄化され、貫通電極１０８が形成されたウェハＷを得る。例えば紫外光（ＵＶ光）を照射することによって、光反応性の接着剤Ｇの接着力を低下させて剥がすことができる（図１７（ｃ））。
【０１０３】
本実施の形態でも、図１７（ａ）に示したプラズマエッチングを、第１の実施の形態に係るプラズマエッチング方法により行うことができる。すなわち、シリコン層の上に、第１のマスク膜、第２のマスク膜を形成し、その上に形成されたレジスト膜をマスクとして第２のマスク膜及び第１のマスク膜をエッチングして開口部を形成し、第２のマスク膜及び第１のマスク膜をマスクとして、シリコン層をエッチングする。そして、その際に、第２のマスク膜の表面又は形成された穴部の側壁に、ＣＯガスを含む処理ガスのプラズマにより保護膜を堆積させる。これにより、第２のマスク膜及び第１のマスク膜をプラズマから保護することができ、形成する穴部の側壁を基板の表面に対して垂直にできるとともに、シリコン層のエッチング速度を高めることができる。
【０１０４】
以上、本発明の好ましい実施の形態について記述したが、本発明はかかる特定の実施の形態に限定されるものではなく、特許請求の範囲内に記載された本発明の要旨の範囲内において、種々の変形・変更が可能である。
【符号の説明】
【０１０５】
１  チャンバ（処理容器）
２  サセプタ
４  支持部
１５  第１の高周波電源
２０  シャワーヘッド
２３  処理ガス供給系
２６  第２の高周波電源
３５  ＳＦ６ガス源
３６  Ｏ２ガス源
３８  ＣＯガス源
４０  制御部
５１  基体（シリコン層）
５１ａ  穴部
５１ｂ  側壁
５２  第１のマスク膜
５３  第２のマスク膜
５４  レジスト膜
５５  保護膜
【図１】
0005981106.tif 000004
【図２】
0005981106.tif 000005
【図３】
0005981106.tif 000006
【図４】
0005981106.tif 000007
【図５】
0005981106.tif 000008
【図６】
0005981106.tif 000009
【図７】
0005981106.tif 000010
【図８】
0005981106.tif 000011
【図９】
0005981106.tif 000012
【図１０】
0005981106.tif 000013
【図１１】
0005981106.tif 000014
【図１２】
0005981106.tif 000015
【図１３】
0005981106.tif 000016
【図１４】
0005981106.tif 000017
【図１５】
0005981106.tif 000018
【図１６】
0005981106.tif 000019
【図１７】
0005981106.tif 000020